ポリマーを含む沈降防止添加剤であって、前記ポリマーが、下記i及びiiを含むモノマーの少なくとも1つを含み、前記ポリマーは、約500000gmolより小さい重量平均分子量により特徴づけられる沈降防止添加剤。i分子あたり少なくとも1つの重合可能な官能基ii分子あたり少なくとも1つの、構造式に係るポリエーテルラジカル式中、R11はビシクロヘプチル、ビシクロヘプテニル、又は直鎖若しくは分岐アルキルであり、ここで前記ビシクロヘプチル又はビシクロヘプテニルポリエーテルラジカルは、1又は複数の環炭素原子において、環炭素原子あたり1又は2のアルキル基によって任意に置換されていてもよく、R12は存在しない又は二価の結合基であり、R13は構造式に従う。式中、p及びqは独立して、2から5の整数、各rは独立して、1から約80の整数、各sは独立して、1から約80の整数、及びtは1から50の整数である。R11がノポールを由来とする、請求項1に記載の添加剤。重合可能な官能基が、アクリロ、メタクリロ、アクリルアミド、メタクリルアミド、ジアリルアミノ、アリルエーテル、ビニルエーテル、αアルケニル、マレイミド、スチレニル、又はαアルキルスチレニルである、請求項1に記載の添加剤。前記モノマーが、構造式に係る化合物を含む、請求項1に記載の添加剤。式中、R21はH又はメチルであり、p及びqは独立して、2から5の整数であり、各rは独立して、1から約80の整数であり、各sは独立して、1から約80の整数であり、及びtは、tとrsの合計とを掛け合わせた積が、約100より小さいか等しいことを条件として、1から50の整数である。前記モノマーが、構造式に係る化合物を含む、請求項1に記載の添加剤。式中、R3はH又はCH3であり、R4は1から約4の炭素原子を含むアルキル鎖であり、R5は1から約6の炭素原子を含むアルキル鎖であり、Mは0から約50の整数であり、Nは1から20の整数であり、Pは0から約50の整数であって、PMが1よりも大きいか等しく、Qは1から4の整数である。前記沈降防止添加剤が、約200KUよりも小さい粘度を有する塗料組成物中で使用される、請求項1に記載の添加剤。前記ポリマーが、約250000gmolより小さい重量平均分子量により特徴づけられ、前記沈降防止添加剤が、約100KUよりも小さい粘度を有する塗料組成物中で使用される、請求項1に記載の添加剤。水性組成物中の粒子の沈降を防止するための方法であって、以下のステップ:モノマー全体の質量あたり、以下乃至を含むポリマーを得るステップそれぞれ独立してカルボン酸官能性置換基を含む、約25から約70質量パーセントの酸モノマー単位それぞれ独立して非イオン性置換基を含む、約30から約70質量パーセントの非イオン性モノマー単位それぞれ独立して構造式に係るポリエーテルラジカルを少なくとも1つ含む、約005から約20質量パーセントのモノマー単位式中、R11はビシクロヘプチル、ビシクロヘプテニル、又は直鎖若しくは分岐アルキルであり、ここで前記ビシクロヘプチル又はビシクロヘプテニルポリエーテルラジカルは、1又は複数の環炭素原子において、環炭素原子あたり1又は2のアルキル基によって任意に置換されていてもよく、R12は存在しない又は二価の結合基であり、R13は構造式に従う。式中、p及びqは独立して、2から5の整数、各rは独立して、1から約80の整数、各sは独立して、1から約80の整数、及びtは1から50の整数である。前記水性組成物に前記ポリマーを添加するステップを含み、前記ポリマーは、約500000gmolより小さい重量平均分子量を有する、方法。前記水性組成物が、約200KUよりも小さい粘度を有する塗料組成物である、請求項8に記載の方法。前記水性組成物が、約100KUよりも小さい粘度を有する塗料組成物であり、前記ポリマーが、約250000gmolより小さい重量平均分子量を有する、請求項8に記載の方法。水性組成物中の粒子の沈降を防止するための方法であって、前記方法が、モノマー全体の質量あたり以下乃至の量のモノマー単位を有するポリマーを含む沈降防止添加剤を、前記水性組成物中に組み込むステップを含み、前記ポリマーは、約500000gmolより小さい重量平均分子量を有する、方法。それぞれ独立してカルボン酸官能性置換基を含む、約25から約70質量パーセントの酸モノマー単位それぞれ独立して非イオン性置換基を含む、約30から約70質量パーセントの非イオン性モノマー単位それぞれ独立して構造式に係るポリエーテルラジカルを少なくとも1つ含む、約005から約25質量パーセントの疎水性モノマー単位式中、R11はビシクロヘプチル、ビシクロヘプテニル、又は直鎖若しくは分岐アルキルであり、ここで前記ビシクロヘプチル又はビシクロヘプテニルポリエーテルラジカルは、1又は複数の環炭素原子において、環炭素原子あたり1又は2のアルキル基によって任意に置換されていてもよく、R12は存在しない又は二価の結合基であり、R13は構造式に従う。式中、p及びqは独立して、2から5の整数、各rは独立して、1から約80の整数、各sは独立して、1から約80の整数、及びtは1から50の整数である。前記水性組成物が、樹脂バインダーと、顔料、フィラー及び反射剤からなる群より選択される粒子と、水又は水混和性溶媒とを含む水性ペイント組成物である、請求項11に記載の方法。前記沈降防止添加剤が、水性組成物全体の質量の、約05wtから約1wtの量で添加される、請求項11に記載の方法。前記水性組成物が、約200KUよりも小さい粘度を有する塗料組成物である、請求項11に記載の方法。前記水性組成物が、約100KUよりも小さい粘度を有する塗料組成物であって、前記ポリマーが、約250000gmolよりも小さい重量平均分子量を有する、請求項11に記載の方法。水性組成物中の粒子の沈降を防止するための方法であって、前記方法が、水性組成物にポリマーを添加するステップを含み、前記ポリマーが以下乃至を含む、方法。モノマー全体の約25から約70の質量パーセントの、少なくとも1つの、構造式のC3C8アルファベータエチレン系不飽和カルボン酸モノマー式中、RはH、CH3、又はCH2COOXであり、式中RがHの場合、R’はH、C1C4アルキル、又はCH2COOXであり、RがCOXの場合、R’はH又はCH2COXであり、又はRがCH3の場合、R’はHであり、XはH又はC1C4アルキルである。モノマー全体の約30から約70の質量パーセントの、少なくとも1つの、構造式の共重合可能な非イオン性C2C12アルファベータエチレン系不飽和モノマー式中、YはH、CH3、又はClであり、ZはCN、Cl、COOR’、C6H4R’、COOR、又はHCCH2であり、またここでRはC1C8アルキル又はC2C8ヒドロキシアルキルであり、R’はH、Cl、Br、又はC1C4アルキルであり、R’’はC1C8アルキルである。モノマー質量全体の約005から約20質量パーセントの、少なくとも1つの、構造式及び構造式からなる群より選択される構造式により表されるエチレン系不飽和モノマーであって、構造式が、式中、RはH又はCH3であり、R1はpHアルキル鎖であり、pは1から約4の整数であり、jは1から約50の整数であり、kは0から約20の整数であり、hは1又は2であり、Xは下記の構造式を有する。式中、m及びnは、独立して、1から39の正の整数であり、mnは、4から40の整数を表す。であり、構造式が、式中、R3はH又はCH3であり、R4は1から約4の炭素を含むアルキル鎖であり、Mは1から約50の整数であり、Nは1又はMよりも小さいか等しい整数である。であるモノマー前記カルボン酸モノマーaが、メタクリル酸、アクリル酸及びそれらの組み合わせからなる群より選択される、請求項16に記載の方法。bがエチルアクリラートである、請求項16に記載の組成物。水性組成物中の粒子の沈降を防止するための方法であって、前記方法が、モノマー全体の質量あたり以下乃至の量のモノマー単位を有するポリマーを含む沈降防止添加剤を、前記水性組成物中に組み込むステップを含み、前記ポリマーは、約500000gmolより小さい重量平均分子量を有する、方法。それぞれ独立してカルボン酸官能性置換基を含む、約25から約70質量パーセントの酸モノマー単位それぞれ独立して非イオン性置換基を含む、約30から約70質量パーセントの非イオン性モノマー単位約005から約25質量パーセントの、構造式に係るモノマー単位式中、R3はH又はCH3であり、R4は1から約4の炭素原子を含むアルキル鎖であり、R5は1から約6の炭素原子を含むアルキル鎖であり、Mは0から約50の整数であり、Nは0から20の整数又はM若しくはNよりも小さいか等しい整数であり、Pは0から約50の整数であって、PMが1よりも大きいか等しく、Qは1から4の整数である。水性組成物が、約200KUよりも小さい粘度を有する塗料組成物である、請求項19に記載の方法。水性組成物が、約100KUよりも小さい粘度を有する塗料組成物であり、前記ポリマーが約250000gmolよりも小さい重量平均分子量を有する、請求項19に記載の方法。沈降防止特性を有する水性塗料組成物であって、前記組成物が、少なくとも1つの樹脂バインダー、任意に、少なくとも1つの顔料、ポリマーを含む沈降防止添加剤、を含み、前記ポリマーは、モノマー全体の質量あたり以下乃至の量のモノマー単位を含み、前記ポリマーは、約500000gmolより小さい重量平均分子量を有する、水性塗料組成物。それぞれ独立してカルボン酸官能性置換基を含む、約25から約70質量パーセントの酸モノマー単位それぞれ独立して非イオン性置換基を含む、約30から約70質量パーセントの非イオン性モノマー単位それぞれ独立して構造式に係るポリエーテルラジカルを少なくとも1つ含む、約005から約25質量パーセントの疎水性モノマー単位式中、R11はビシクロヘプチル、ビシクロヘプテニル、又は直鎖若しくは分岐アルキルであり、ここで前記ビシクロヘプチル又はビシクロヘプテニルポリエーテルラジカルは、1又は複数の環炭素原子において、環炭素原子あたり1又は2のアルキル基によって任意に置換されていてもよく、R12は存在しない又は二価の結合基であり、R13は構造式に従う。式中、p及びqは独立して、2から5の整数、各rは独立して、1から約80の整数、各sは独立して、1から約80の整数、及びtは1から50の整数である。水性塗料組成物が約200KUよりも小さい粘度を有する、請求項22に記載の水性塗料組成物。前記ポリマーが、約250000gmolよりも小さい重量平均分子量により特徴づけられ、前記水性塗料組成物が約100KUよりも小さい粘度を有する、請求項22に記載の水性塗料組成物。本発明は、沈降防止添加剤として使用するための新規のモノマー及びそのようなモノマーを含むポリマー、そのような沈降防止添加剤を組み込んだ組成物、並びに使用法に関する。ここに記載されているのは、塗料及び水性組成物中の顔料及び他の微細な固体、懸濁を制御する添加剤である。驚くべきことに、ここに記載されている添加剤が、水性系又は塗料に粘度を付与しない又はほんのわずかの粘度を加えて、安定性を提供するということが分かってきた。多くの場合において、水性系又は塗料に追加の粘度を付与しない又はごくわずかの粘度を付与するような添加剤が望まれている。1つの実施形態において、顔料懸濁剤又は粒子懸濁剤を塗料組成物に添加することは、顔料又は他の微細に分割された固体粒子が保存中に沈降するのを防ぐのを助ける。沈降の困難さによっては、水性組成物又は塗料組成物中の固体の原料をかき混ぜることにより、均一に顔料及び他の粒子を再分散させることは、難しく、時々不可能である。通常、それらの極限の粒子サイズに分散された顔料はほとんどなく、塗料及び水性組成物は、多くのアグリゲート及び凝集物を含みうる。しかしながら、ここに記載されている沈降防止添加剤は、長期間に十分なレベルの顔料分散レベルを維持し、このことにより、顔料及び微細な固体粒子を含む塗料及び水性組成物を長期間保存することができる。いくつかの特定の実施形態においては、この塗料組成物は、ステイン、ワニス又はラッカーである。1つの形態において、向上した沈降防止特性を有するペイント及び塗料は、1又は複数のモノマー単位を含み、それぞれ分子あたり少なくとも1つのビシクロヘプチル、ビシクロヘプテニル又は分岐アルキルポリエーテルラジカルを含むポリマーを、水性組成物又は塗料組成物に組み込むことにより達成することができ、ここでこのビシクロヘプチル又はビシクロヘプテニルポリエーテルラジカルは、1又は複数の環炭素原子において、環炭素原子あたり1又は2のアルキル基によって任意に置換されていてもよい。理論に縛られるものではないが、沈降特性の向上は、本発明のポリマー及びモノマーの軟質ガラス質の挙動によるものだと考えられる。別の形態において、ここに記載されているのはポリマーを含む沈降防止添加剤であり、このポリマーは、下記i及びiiを含む、少なくとも1つのモノマーを含む。i分子あたり少なくとも1つの重合可能な官能基、及びii分子あたり少なくとも1つの、構造式に係るポリエーテルラジカルを含む。式中、R11は、ビシクロヘプチル、ビシクロヘプテニル、又は直鎖若しくは分岐アルキルであり、ここでビシクロヘプチル又はビシクロヘプテニルポリエーテルラジカルは1又は複数の環炭素原子において、環炭素原子あたり1又は2のアルキル基によって任意に置換されていてもよく、R12は存在しない又は二価の結合基であり、R13は、構造式に従う。式中、p及びqは独立して、2から5の整数であり、各rは独立して、1から約80の整数であり、各sは独立して、1から約80の整数であり、tは1から50の整数であり、ここで、このポリマーは、重量平均分子量が約500000よりも小さいことにより特徴づけられ、沈降防止剤として、低粘度塗料組成物及び塗料用途に使用される。別の実施形態において、tは、tとrsの合計とを掛け合わせた積が、約100より小さいか等しい条件で、1から50の整数である。R11は、別の実施形態において、水素、任意に置換されていてよい、直鎖若しくは分岐のC1C50アルキル基、シクロアルキル基、ヒドロキシアルキル基、アルコキシアルキル基、アルケニル基、アルコキシル基、アリール基、アラルキル基、アルカリール基、アルキルアルコキシ基若しくはシクロアルキル基、直鎖若しくは分岐のC1C50ヒドロキシル若しくはアルコキシル基、飽和又は不飽和で任意に置換された炭素含有環、任意で芳香族の、飽和又は不飽和の炭素環、であるか、又はビシクロヘプチル、ビシクロヘプテニル、若しくは直鎖若しくは分岐アルキルであり、ここでビシクロヘプチル若しくはビシクロヘプテニルポリエーテルラジカルは、1若しくは複数の環炭素原子において、環炭素原子あたり1又は2のアルキル基によって任意に置換されていてもよい。いくつかの実施形態において、R11は約1から約75の炭素原子を含み、他の実施形態においては、R11は約2から約50の炭素原子を含み、別の実施形態においては、R11は約3から約35の炭素原子を含み、さらなる実施形態においては、R11は約4から約35の炭素原子を含む。別の形態においては、ここに記載されているのは、分子あたり少なくとも1つの重合可能な官能基、及び分子あたり少なくとも1つのビシクロヘプチル、ビシクロヘプテニル、又は分岐アルキルポリエーテルラジカルを含むモノマー化合物であって、ここでビシクロヘプチル又はビシクロヘプテニルポリエーテルラジカルは、1若しくは複数の環炭素原子において、炭素原子あたり1又は2のアルキル基によって任意に置換されていてもよい。さらに別の形態においては、ここに記載されているのは、モノマーの全体の質量あたり、それぞれ独立してカルボン酸官能性置換基を含む、約25から約70質量パーセントの酸モノマー単位、それぞれ独立して非イオン性置換基を含む、約30から約70質量パーセントの非イオン性モノマー単位、及びそれぞれ独立して、モノマー単位あたり少なくとも1つのビシクロヘプチル、ビシクロヘプテニル、又は分岐アルキルポリエーテルラジカルを含み、ここでビシクロヘプチル又はビシクロヘプテニルポリエーテルラジカルは、1若しくは複数の環炭素原子において、炭素原子あたり1又は2のアルキル基によって任意に置換されていてもよい、約005から約25質量パーセントの疎水性モノマー単位、を含むポリマーを少なくとも含む、少なくとも1つの沈降防止添加剤を含む沈降防止組成物である。さらなる形態において、ここに記載されているのは、そのような組成物にポリマーを含む沈降防止添加剤を添加することによって、水性又は塗料組成物中の固体粒子又は顔料粒子の沈降を阻害する方法である。このポリマーは、それぞれ分子あたり少なくとも1つのビシクロヘプチル、ビシクロヘプテニル又は分岐アルキルポリエーテルラジカルを含むモノマー単位を1又は複数含み、ここでビシクロヘプチル又はビシクロヘプテニルポリエーテルラジカルは、1若しくは複数の環炭素原子において、環炭素原子あたり1又は2のアルキル基によって任意に置換されていてもよく、このポリマーは、沈降防止特性を水性組成物又は塗料組成物に付与する能力を持つ。別の形態においては、ここに記載されているのは、水性組成物又は塗料組成物中の固体粒子の沈降を阻害する方法であり、この方法は、沈降防止添加剤を水性組成物に添加するステップを含み、この沈降防止添加剤は、モノマー全体の質量あたり、それぞれ独立してカルボン酸官能性置換基を含む、約25から約70質量パーセントの酸モノマー単位、それぞれ独立して非イオン性置換基を含む、約30から約70質量パーセントの非イオン性モノマー単位、及びそれぞれ独立して、モノマー単位あたり少なくとも1つのビシクロヘプチル、ビシクロヘプテニル、又は分岐アルキルポリエーテルラジカルを含み、ここでビシクロヘプチル又はビシクロヘプテニルポリエーテルラジカルは、1若しくは複数の環炭素原子において、炭素原子あたり1又は2のアルキル基によって任意に置換されていてもよい、約005から約25質量パーセントの疎水性モノマー単位、を含むポリマーを少なくとも1つ含む。1つの実施形態において、水性組成物又は塗料組成物は、約200KU、約100KU、約80KU、約75、約60KU、又は約50KUよりも小さいKUの範囲を有する低粘度塗料である。1つの実施形態において、沈降防止添加剤は、水性組成物の全体の質量の約05wtから約1wtの量で添加される。別の実施形態において、沈降防止添加剤は水性組成物の全体の質量の約01wtから約20wtの量で添加され、又は他の実施形態においては、約02wtから約10wtの量で添加される。さらに別の実施形態においては、沈降防止添加剤は水性組成物の全体の質量の約04wtから約5wtの量で添加される。さらに別の形態においては、ここに記載されているのは、水性又は塗料組成物中の固体粒子の沈降を阻害する方法であり、この方法は、沈降防止添加剤又は沈降防止組成物を水性組成物又は塗料組成物に添加するステップを含み、この沈降防止添加剤は、モノマーの全体の質量あたり、以下乃至を含むポリマーを少なくとも含む。モノマー全体の約25から約70質量パーセントの、少なくとも1つの、構造式のC3C8アルファベータエチレン系不飽和カルボン酸モノマー式中、RはH、CH3、又はCH2COOXであり、式中RがHの場合、R’はH、C1C4アルキル、又はCH2COOXであり、RがCOXの場合、R’はH又はCH2COXであり、又はRがCH3の場合、R’はHであり、Xが存在する場合、XはH又はC1C4アルキルである。モノマー全体の約30から約70質量パーセントの、少なくとも1つの、構造式の共重合可能な非イオン性C2C12アルファベータエチレン系不飽和モノマー式中、YはH、CH3、又はClであり、ZはCN、Cl、COOR’、C6H4R’、COOR、又はHCCH2であり、またここでRはC1C8アルキル又はC2C8ヒドロキシアルキルであり、R’はH、Cl、Br、又はC1C4アルキルであり、R’’はC1C8アルキルである。モノマー質量全体の約005から約25質量パーセントの、少なくとも1つの、構造式III及び構造式Vからなる群より選択される構造式により表されるエチレン系不飽和モノマー。ここで構造式IIIは、構造式に係るアルコキシル化脂肪アルコールのエステルを表す。式中、RはH又はCH3であり、R1はpHアルキル鎖であり、pは1から約4の整数であり、jは0から約50の整数であり、kは0から約20の整数であり、gは0から約50の整数であり、gjは1よりも大きいか等しく、hは1から4の整数であり、Xは下記の構造式又は構造式に従う。式中、m及びnは、独立して、1から39の正の整数であり、mnは、4から40の整数を表し、又は式中、R1、R2及びR3は独立して、H、tertブチル、ブチル、イソブチル、より選択され、ここで構造式Vは、構造式に係るアルコキシル化ノポールのエステルである。式中、R3はH又はCH3であり、R4は1から約4の炭素を含むアルキル鎖であり、R5は1から約6の炭素を含むアルキル鎖であり、Mは0から約50の整数であり、Nは0から20の整数又はM若しくはNより小さいか等しい整数であり、Pは0から約50の整数であり、PMは1よりも大きいか等しく、Qは1から4の整数である。ここに記載されている沈降防止添加剤は、水性又は塗料組成物を安定化するのに有用であり、特に、水性組成物又は塗料組成物の粘度を著しく上げることなく顔料の懸濁特性を向上させるのに有用である。ここに記載されている沈降防止添加剤は、粘度の著しい増加を伴わずに塗料の顔料懸濁特性を向上する、均質な、流し込むことのできる液体を提供するために利用されている。前述の向上された特性に加えて、ここに記載されている沈降防止剤は、それを配合物、塗料組成物又は水性組成物中に組み込むために、非常に低い又は最小限の剪断応力しか必要とせず、その一方で、他の添加剤は配合物中に組み込むことが難しい。1つの実施形態において、必要とされる最小限の剪断応力は、約200rpm又はそれよりも大きい。別の実施形態においては、必要とされる最小限の剪断応力は、約300rpm又はそれよりも大きい。また別の実施形態においては、必要とされる最小限の剪断応力は、約400rpm又はそれよりも大きい。またさらなる実施形態においては、必要とされる最小限の剪断応力は約500rpm又はそれよりも大きい。ここで使用されているように、有機基に関する専門用語ここで、r及びsはそれぞれ整数は、この基が、基あたりr個の炭素原子からs個の炭素原子を含みうることを示す。ここで使用されているように、アルキルという用語は、一価の直鎖又は分岐飽和炭化水素ラジカルを意味し、より典型的には、例えば、メチル、エチル、nプロピル、イソプロピル、nブチル、イソブチル、tertブチル、nヘキシル、nオクチル、及びnヘキサデシルなどの一価の直鎖又は分岐飽和炭化水素ラジカルを意味する。ここで使用されているように、沈降防止添加剤は添加剤を意味しており、例えばここに記載されているように、それは保存及び又は取扱い時に、過剰な凝集を防ぐのに有用である。ここで使用されているように、ヒドロキシアルキルという用語は、1又は複数のヒドロキシル基で置換されているアルキルラジカル、より典型的には、アルキルラジカル、例えば、ヒドロキシエチル、ヒドロキシプロピルなどを意味する。ここで使用されているように、アリールという用語は、1又は複数の六員炭素環を含む不飽和炭化水素ラジカルを意味し、より典型的には、不飽和が3つの共役炭素炭素二重結合によって表され、1又は複数の環炭素を、炭化水素、通常アルキル又はアルケニル、ハロ、又はハロアルキル基により置換されてもよい、単一の六員炭素環、例えばフェニル、メチルフェニル、トリメチルフェニル、クロロフェニル、トリクロロメチルフェニルなどを意味する。ここで使用されているように、ハロという用語は、クロロ、ブロモ、ヨード、又はフルオロを意味する。ここで使用されているように、ハロアルキルという用語は、アルキルラジカルを意味し、より典型的には、1又は複数の炭素原子において、1又は複数のハロ基により置換されているアルキルラジカル、例えば、クロロメチル、トリクロロメチルなどを意味する。ここで使用されているように、シクロアルキルという用語は、例えば、シクロペンチル、シクロヘプチル、シクロオクチルなどの環式アルキル環を1または複数含む、飽和又は不飽和の炭化水素ラジカルを意味し、ビシクロアルキルは、ビシクロヘプチルなどの2つの縮合した環を含むシクロアルキル環系を意味する。ここで使用されているように、アルケニルという用語は、不飽和の直鎖又は分岐炭化水素ラジカルを意味し、より典型的には不飽和の直鎖、分岐、炭化水素ラジカルであり、1又は複数の炭素炭素二重結合を含み、例えば、エテニル、nプロペニル、イソプロペニルなどである。ここで使用されているように、シクロアルケニルという用語は、不飽和の炭化水素ラジカルを意味し、1又は複数の、シクロヘキセニル、シクロヘプテニルなどの環式アルケニル環を含む。ビシクロアルケニルは、ビシクロヘプテニルなどの、2つの縮合した環を含むシクロアルケニル環系を意味する。ビシクロdefという表記は、ここでは、多環化合物命名のためのvonBaeyer方式に従って、ビシクロヘプチル及びビシクロヘプテニル環系に関して用いられ、ここで二環系は、系中の環の数を示す接頭語ビシクロにより命名され、その後に、数字の順に記載され、ピリオドで分けられ、角括弧で囲まれた、一連の3つのアラビア数字が続き、橋頭位原子を除いた、2つの共通原子に結合している各非環式鎖中の骨格原子の、それぞれの数を示している。本方法で使用されるポリマーは、ホモポリマー又はコポリマーであってよい。適切なポリマーは、線状ポリマー、分岐ポリマー、星型ポリマー、及び櫛型ポリマーを含む。適切なコポリマーは、ランダムコポリマー、交互コポリマー、ブロックコポリマー、及びグラフトコポリマーを含む。ここで使用されているように、モノマー、ポリマー、ホモポリマー、コポリマー、線状ポリマー、分岐ポリマー、星型ポリマー、櫛型ポリマー、ランダムコポリマー、交互コポリマー、ブロックコポリマー、グラフトコポリマーという各用語は、GlossaryofbasictermsinpolymersciencePureApplChemVol68No12pp228723111996の中でのその用語の意味を有する。本明細書中において、ポリマー又は沈降防止添加剤の分子量という用語は、ガス浸透クロマトグラフィーを用いて測定される重量平均分子量を意味する。適切な、重合可能な官能基は、例えば、アクリロ、メタクリロ、アクリルアミド、メタクリルアミド、ジアリルアミノ、アリルエーテル、ビニルエーテル、αアルケニル、マレイミド、スチレニル、及びαアルキルスチレニル基を含む。1つの実施形態において、ビシクロヘプチル若しくはビシクロヘプテニル又は分岐アルキルポリエーテルラジカルは、構造式に係る。式中、R11はビシクロヘプチル、ビシクロヘプテニル、又は分岐アルキルであり、ここでビシクロヘプチル又はビシクロヘプテニル基は1又は複数の環炭素原子において、環炭素原子あたり1又は2のアルキル基によって任意に置換されていてもよく、R12は存在しないか、又は二価の結合基であり、及びR13は二価のポリエーテル基である。1つの実施形態において、R11は構造式に係る分岐アルキル基である。式中、R19及びR20はそれぞれ独立して、R11、すなわち、R19、R20及びbラジカルをまとめたものが、全体で約6から約42の、より典型的には約12から約42の炭素原子を含むという条件で、アルキルであり、bは0から39の整数である。1つの実施形態において、R11はビシクロdefヘプチル又はビシクロdefヘプテニルであり、ここでdは2、3、又は4であり、eは1又は2であり、fは0又は1であり、defの合計は5であり、また1又は複数の環炭素原子において、1又は複数のアルキル基によって任意に置換されていてもよい。より典型的には、R11は、R12が存在する場合はR12に、又はR12が存在しない場合はR13に、その2位の炭素原子によって結合しており、通常はその6位の炭素原子において、1又は2のアルキルラジカル、より典型的には2つのメチルラジカルによって置換されている、ビシクロ311ヘプチル又はビシクロ311ヘプテニル基、又は、R12が存在する場合はR12に、又はR12が存在しない場合はR13に、その2位又は3位の炭素原子によって結合しており、通常はその7位の炭素原子において、1又は2のアルキルラジカル、より典型的には2つのメチルラジカルによって置換されている、ビシクロ311ヘプチル又はビシクロ221ヘプテニル基である。1つの実施形態において、R12は、そのラジカルの1又は複数の炭素原子において、アルケニル、シクロアルキル、又はシクロアルケニルによって任意に置換されていてもよい、二価のアルキレン、オキシアルキレン又はオキシアルキレンオキシラジカルである。1つの実施形態において、R12はCvH2vであり、ここでvは、1から10の、より典型的には1から6の、さらにより典型的には2から4の整数である。1つの実施形態において、R12はOCvH2vであり、ここでvは、1から10の、より典型的には1から6の、さらにより典型的には2から4の整数である。1つの実施形態において、R12は、であり、式中R14、R15、R16、及びR17はそれぞれ独立してH、アルキル、アルケニル、シクロアルキル又はシクロアルケニル、より典型的にはH、アルキル、又はアルケニル、さらにより典型的にはH、メチル、又はエチルである。1つの実施形態において、R13は構造式に係る二価のポリオキシアルキレン基である。式中、p及びqは独立して2から5の、より典型的には2又は3の、整数であり、各rは独立して0から約80の、より典型的には1から約50の整数であり、各sは独立して0から約80の、より典型的には約1から約50の整数であり、tは、tとrsの合計とを掛け合わせた積が、約100より小さいか等しい条件で、1から50の整数である。及びの実施形態において、qと等しくないpを有するオキシアルキレン単位がそれぞれ存在し、各オキシアルキレン単位は、ランダムに、ブロック状に、又は交互の順序に、配列されていてよい。1つの実施形態において、本発明のモノマーは構造式に従う。式中、R11、R12、及びR13は、それぞれ上記で定義されており、R18は、アクリロ、メタクリロ、アクリルアミド、メタクリルアミド、ジアリルアミノ、アリルエーテル、ビニルエーテル、αアルケニル、マレイミド、スチレニル、又はαアルキルスチレニルである。1つの実施形態において、R18はアクリロ又はメタクリロである。1つの実施形態において、モノマーは、構造式に係る化合物である。式中、R21はH又はメチルであり、R19、R20、b、p、q、r、s、及びtはそれぞれ上記で定義した通りである。1つの実施形態において、モノマーは、構造式に係る化合物である。式中、R21はH又はメチルであり、p、q、r、s、及びtはそれぞれ上記で定義した通りである。1つの実施形態において、モノマーは、構造式に係る化合物である。式中、R3はH又はCH3であり、R4は1から約4の炭素を含むアルキル鎖であり、R5は1から約6の炭素原子を含むアルキル鎖であり、Mは0から約50の整数であり、Nは0から20の整数、又はM若しくはNよりも小さいか等しい整数であり、Pは0から約50の整数であり、PMは1よりも大きいか等しく、Qは1から4の整数である。別の実施形態において、ポリマーは、i分子あたり少なくとも1つの重合可能な官能基、及びii分子あたり少なくとも1つの、構造式に係るポリエーテルラジカルを含むモノマーを、少なくとも1つ含む。式中、R11は、ビシクロヘプチル又はビシクロヘプテニルポリエーテルラジカルが、1又は複数の環炭素原子において、環炭素原子あたり1又は2のアルキル基によって任意に置換されていてもよい、ビシクロヘプチル、ビシクロヘプテニル、直鎖又は分岐アルキルであり、R12は存在しない又は二価の結合基であり、R13は構造式に従う。式中、p及びqは独立して、2から5の整数であり、各rは独立して、1から約80の整数であり、各sは独立して、1から約80の整数であり、tは1から50の整数であり、ここで、このポリマーは、重量平均分子量が約500000よりも小さいことにより特徴づけられ、沈降防止剤として、低粘度塗料組成物又は塗料用途に使用される。他の実施形態において、R11は水素、任意に置換されていてもよい、直鎖若しくは分岐C1C50アルキル基、シクロアルキル基、ヒドロキシアルキル基、アルコキシアルキル基、ハロアルキル、アルケニル基、アルコキシル基、アリール基、アラルキル基、アルカリール基、又はアルキルアルコキシ基、シクロアルケニル基である。R11は、さらに別の実施形態において、飽和若しくは不飽和であり、かつ任意に置換されている炭素含有環、又は任意に芳香族の、飽和若しくは不飽和の炭素環である。1つの実施形態において、沈降防止添加剤は約1000gmolから約2000000gmolの重量平均分子量を有する。別の実施形態においては、ポリマー又は沈降防止添加剤は、約10000gmolから約1000000gmolの重量平均分子量を有する。別の実施形態において、低分子量ポリマー又は沈降防止添加剤は、約1000000gmolより小さい重量平均分子量を有する。別の実施形態において、ポリマー又は沈降防止添加剤は、約750000gmolより小さい重量平均分子量を有する。さらなる実施形態においては、ポリマー又は沈降防止添加剤は、約600000gmolより小さい重量平均分子量を有する。またさらなる実施形態においては、ポリマー又は沈降防止添加剤は、約500000gmolより小さい重量平均分子量を有し、又は別の実施形態において、約400000gmolより小さく、又は別の実施形態において、約300000gmolより小さい。さらに別の実施形態において、ポリマー又は沈降防止添加剤は、約150000gmolより小さい重量平均分子量を有する。さらなる実施形態においては、ポリマー又は沈降防止添加剤は、約100000gmolより小さい重量平均分子量を有する。またさらなる実施形態においては、ポリマー又は沈降防止添加剤は、約80000gmolより小さい重量平均分子量を有する。通常、1つの実施形態において、ポリマー又は沈降防止添加剤は、約250000gmolより小さい、より典型的には約200000gmolより小さい重量平均分子量を有する。適切なビシクロヘプチル及びビシクロヘプテニル部分は、例えば中心となる7炭素原子の二環式環系を有する、構造式に係るテルペン系化合物に由来していてもよい。例えば、ビシクロヘプテニル中間化合物は、ノポールとして知られているが、βピネンをホルムアルデヒドと反応させることにより作られる。ビシクロヘプチル中間化合物は、アルバノールとして知られているが、αピネンのカンフェンへの異性化及びカンフェンのエトキシヒドロキシル化により作られる。1つの実施形態において、ビシクロヘプチル又はビシクロヘプテニル中間体は、ビシクロヘプチル又はビシクロヘプテニル中間体を、1又は複数の、エチレンオキシド又はプロピレンオキシドなどのアルキレンオキシド化合物と反応させることによりアルコキシル化され、ビシクロヘプチル又はビシクロヘプテニルポリエーテル中間体を形成する。アルコキシル化は、周知の方法に従って実施してよく、通常は約100°から約250°Cの温度範囲で、約1から約4バールの圧力範囲で、強塩基、脂肪族アミン、又はルイス酸などの触媒、及び窒素又はアルゴンなどの不活性ガスの存在下で実施される。ビシクロヘプチル又はビシクロヘプテニルポリエーテルモノマーは次に、例えば、ビシクロヘプチル又はビシクロヘプテニルポリエーテル中間体の、例えば、メタクリル酸無水物との、適切な反応条件下におけるエステル化によって、ビシクロヘプチル又はビシクロヘプテニルポリエーテル中間体に重合可能な官能基を付加することにより形成される。あるいは、例えば、ポリエチレングリコールモノメタクリラートなどの重合可能な官能基を含むモノマーは、アルコキシル化されてポリエーテルモノマーを形成することができ、このアルコキシル化モノマーは次に、ビシクロヘプチル又はビシクロヘプテニル中間体と反応してビシクロヘプチル又はビシクロヘプテニルポリエーテルモノマーを形成することができる。1つの実施形態において、ここに記載されているポリマーは、約30から約65質量パーセント、より典型的には約30から約60質量パーセントの酸モノマー単位、約35から約70質量パーセント、より典型的には約40から約60質量パーセントの非イオン性モノマー単位、及び約05から約35質量パーセント、通常約05から約25質量パーセント、通常約05から約20質量パーセント、通常約2から約10質量パーセントの疎水性モノマー単位を含む。1つの実施形態において、ここに記載されているポリマーの酸モノマー単位は、1又は複数の、例えば、メタクリル酸などのエチレン系不飽和カルボン酸モノマーに由来する。1つの実施形態において、ここに記載されているポリマーの非イオン性モノマー単位は、1又は複数の、酸モノマーのアルキル又はヒドロキシアルキルエステル、例えば、2エチルヘキシルアクリラートなどの、エチレン系不飽和非イオン性モノマーに由来する。1つの実施形態において、ここに記載されているポリマーの疎水性モノマー単位は、それぞれ、構造式に係るペンダント置換基を含み、ここでR11、R12、及びR13はそれぞれ前述の通りである。1つの実施形態において、ここに記載されているポリマーは、以下の成分から調製される。モノマー全体の約25から70質量パーセントの、C3C8アルファベータエチレン系不飽和カルボン酸モノマー、モノマー全体の約30から70質量パーセントの、少なくとも1つの共重合可能な非イオン性C2C12アルファベータエチレン系不飽和モノマー、及びモノマー質量全体の約005から約25質量パーセントの、選択された疎水性エチレン系不飽和モノマー。個々のモノマーの割合は、具体的な用途に最適な特性を達成するように変化させることができる。1つの実施形態において、成分は、モノマー質量全体の約005から約16質量パーセントの、選択された疎水性エチレン系不飽和モノマーである。別の実施形態において、成分は、モノマー質量全体の約1から約10質量パーセントの、選択された疎水性エチレン系不飽和モノマーである。成分Aは、少なくとも1つの、構造式のC3C8アルファベータエチレン系不飽和カルボン酸モノマーである。式中、RがHの場合、R’はH、C1C4アルキル、若しくはCH2COOXであり、RがCOXの場合、R’はH若しくはCH2COXであり、又はRがCH3の場合、R’はHであって、Xが存在する場合は、XはH又はC1C4アルキルである。エチレン系不飽和カルボン酸モノマーとして及び成分として有用なカルボン酸は、イタコン酸、フマル酸、クロトン酸、アクリル酸、メタクリル酸、及びマレイン酸を含む。通常、カルボン酸モノマーは、メタクリル酸又はその、1又は複数の他のカルボン酸との混合物である。半エステルもまた適している。いくつかの実施形態において、成分Aは、成分A、B、及びCのモノマー質量全体の、約20から85質量パーセント、約25から70質量パーセント、通常は約30から約65質量パーセント、又は約35から約60質量パーセントで存在する。成分Bは、少なくとも1つの、構造式の共重合可能な非イオン性C2C12アルファベータエチレン系不飽和モノマーである。式中、YはH、CH3、又はClであり、ZはCN、Cl、COOR’、C6H4R’、COOR、又はHCCH2であり、またここでRはC1C8アルキル又はC2C8ヒドロキシアルキルであり、R’はH、Cl、Br、又はC1C4アルキルであり、RはC1C8アルキルである。エチレン系不飽和非イオン性モノマーとして及び成分Bとして有用なモノマーは、アクリル及びメタクリル酸の、C1C8アルキル及びC2C8ヒドロキシアルキルエステルを含むがこれらに限定されない。有用なモノマーは、エチルアクリラート、エチルメタクリラート、メチルメタクリラート、2エチルヘキシルアクリラート、ブチルアクリラート、ブチルメタクリラート、2ヒドロキシエチルアクリラート、2ヒドロキシブチルメタクリラート、スチレン、ビニルトルエン、tブチルスチレン、イソプロピルスチレン、pクロロスチレン、ビニルアセテート、ビニルブチラート、ビニルカプロラート、アクリロニトリル、メタクリロニトリル、ブタジエン、イソプレン、ビニルクロリド、ビニリデンクロリド、及びこれらの組み合わせを含む。通常のモノマーは、単独、又はスチレン、ヒドロキシエチルアクリラート、アクリロニトリル、ビニルクロリド若しくはビニルアセテートと組み合わさっているエチルアクリラートである。成分Bは、成分A、B、及びCのモノマー質量全体の、約20から約95質量パーセント、約30から約70質量パーセント、通常約35から約70質量パーセント、及び約40から約60質量パーセントで存在する。通常、ポリマー生成物の親水性バランスは、不飽和非イオン性モノマーを適切に選択することにより調節することができる。1つの実施形態において、成分Cは、少なくとも1つの、構造式で表されるもののうちから選択された疎水性エチレン系不飽和モノマーである。式中、R11は水素、任意に置換されていてもよい、直鎖若しくは分岐C1C50アルキル基、シクロアルキル基、ヒドロキシアルキル基、アルコキシアルキル基、ハロアルキル、アルケニル基、アルコキシル基、アリール基、アラルキル基、アルカリール基、若しくはアルキルアルコキシ基、シクロアルケニル基、又はR11は、ビシクロヘプチル、ビシクロヘプテニル、直鎖アルキル若しくは分岐アルキルであって、ここでビシクロヘプチル若しくはビシクロヘプテニルポリエーテルラジカルが、1若しくは複数の環炭素原子において、環炭素原子あたり1若しくは2のアルキル基によって任意に置換されていてもよく、R12は存在しない又は二価の結合基であり、R13は構造式に従う。式中、p及びqは独立して2から5の整数であり、各rは独立して1から約80の整数であり、各sは独立して1から約80の整数であり、及びtは1から50の整数である。1つの実施形態において、成分Cは、少なくとも1つの、構造式又は構造式で表されるものから選択される、疎水性エチレン系不飽和モノマーである。構造式は、下記の構造を有する。式中、RはH又はCH3であり、R1はpHアルキル鎖であり、pは1から約4の整数であり、jは0から約50の整数であり、kは0から約20の整数であり、gは0から約50の整数であり、gjは1よりも大きいか等しく、hは1から4の整数であり、Xは以下の構造式又は構造式に従う。式中、m及びnは独立して正の整数であり、mnは4から40の、及び通常は4から20の整数を表す。典型的な構造において、kは0と等しく、lは25と等しく、hは1と等しく、nは8と等しく、及びmは10と等しい。又は、式中、R1、R2及びR3は独立して、H、tertブチル、ブチル、イソブチル、より選択される。成分Bに対応する分岐エステルは通常、ゲルベアルコールより合成される。これらのアルコールは分岐構造を有し、高温で酸化安定性を示す。構造式は以下の構造を有する。式中、R3はH又はCH3であり、R4は1から約4の炭素を含むアルキル鎖であり、Mは1から約50及び通常は約10から約40の整数であり、Nは0の値を有する整数又はMより小さいか等しい整数である。最も典型的な構造においては、R3及びR4はCH3、Mは25に等しく、Nは5に等しい。さらに別の実施形態において、成分Cは少なくとも1つの、構造式に係る疎水性エチレン系不飽和モノマーである。式中、R3はH又はCH3であり、R4は1から約4の炭素原子を含むアルキル鎖であり、R5は1から約6の炭素原子を含むアルキル鎖であり、Mは0から約50の整数であり、Nは0から20の整数、又はM若しくはNよりも小さいか等しい整数であり、Pは0から約50の整数であり、ここでPMは1よりも大きいか等しく、Qは1から4の整数である。成分Cは、別の実施形態において、成分A、B、及びCのモノマー質量全体の、約005から約20質量パーセント、通常は約1から約15質量パーセント、最も通常は約2から約10質量パーセントで存在する。1つの実施形態において、ポリマー組成物は、ここに記載されているポリマー並びに使用された乳化剤界面活性剤を合わせた質量の、最大約60wt、より典型的には約20から約50wtの固体を含有する。1つの実施形態において、ポリマー組成物は水性コロイドポリマー分散系の形をとっている。ポリマー組成物が水性コロイドポリマー分散系の形である場合、この組成物は、安定性を維持するために、約5又はそれよりも低いpHに維持される。より典型的には、水性コロイドポリマー分散系組成物は、約4よりも低いpHを有する。1つの実施形態において、水性コロイドポリマー分散系は、01から90wt量のここに記載されているポリマーを含む。別の実施形態において、水性コロイドポリマー分散系は、10wtよりも多くのここに記載されているポリマーを含む。別の実施形態において、水性コロイドポリマー分散系は、30wtよりも多くのここに記載されているポリマーを含む。さらに別の実施形態においては、水性コロイドポリマー分散系は、40wtよりも多くのここに記載されているポリマーを含む。さらなる実施形態においては、水性コロイドポリマー分散系は、50wtよりも多くのここに記載されているポリマーを含む。ポリマー及びポリマー組成物は、約50又はそれよりも低い酸性のpHにおいて、通常はモノマー質量あたり001パーセントから3パーセントの量で、フリーラジカルを生成する開始剤を用い、従来の乳化重合技術によって上述のモノマーから調製することができる。約50又はそれよりも低い酸性のpHにおける重合は、過剰な粘度の問題を生じることなく、比較的高い固体含有量の水性コロイド分散系を直接調製することを可能にする。フリーラジカルを生成する開始剤は通常、ペルオキシ化合物又は酸化剤である。有用なペルオキシ化合物又は酸化剤化合物は、過硫酸アンモニウム、過硫酸カリウム、過硫酸ナトリウムなどの無機過硫酸化合物、過酸化水素などのペルオキシド、例えば、クメンヒドロペルオキシド、及びtブチルヒドロペルオキシドなどの有機ヒドロペルオキシド、例えば、ベンゾイルペルオキシド、アセチルペルオキシド、ラウロイルペルオキシド、過酢酸、及び過安息香酸などの有機ペルオキシド、及び2、2アゾビスイソブチロニトリル及び高エネルギー放射源などの、他のフリーラジカル生成材料又は技術を含むが、これらに限定されない。任意に、連鎖移動剤を使用してもよい。代表的な連鎖移動剤は、ドデカンチオール、四塩化炭素、ブロモホルム、ブロモトリクロロメタン、並びにnドデシルメルカプタン、tドデシルメルカプタン、オクチルメルカプタン、テトラデシルメルカプタン、ヘキサデシルメルカプタン、ブチルチオグリコラート、イソオクチルチオグリコラート、及びドデシルチオグリコラートなどの長鎖アルキルメルカプタン及びチオエステルである。連鎖移動剤は、重合可能なモノマー100部あたり、最大約10部の量で使用することができる。この組成物は、任意に1又は複数の乳化剤を有する。有用な乳化剤は、陰イオン性界面活性剤、非イオン性界面活性剤、両性界面活性剤、及び両性イオン性界面活性剤を含む。通常の界面活性剤は、陰イオン性界面活性剤である。陰イオン性乳化剤の例は、アルカリ金属アルキルアリールスルホナート、アルカリ金属アルキルスルファート及びスルホン化アルキルエステルである。これらの周知の乳化剤の具体例は、ナトリウムドデシルベンゼンスルホナート、ナトリウムジセカンダリブチルナフタレンスルホナート、ナトリウムラウリルスルファート、二ナトリウムドデシルジフェニルエーテルジスルホナート、二ナトリウムnオクタデシルスルホスクシナマート及びナトリウムジオクチルスルホスクシナートである。有用な非イオン性乳化剤は、例えば、ポリエチレンオキシド又はオリゴ糖親水性頭部に基づいた共通構造を含む。任意に、乳化重合技術において周知の他の成分は、キレート剤、緩衝剤、無機塩及びpH調整剤などに含まれていてもよい。通常、共重合は約60°Cから90°Cの温度で行われる。しかし、より高い又は低い温度を使用してもよい。この重合は、従来の方法で、モノマーのバッチ及び又は連続添加で、バッチ式、段階式又は連続式で、行うことができる。モノマーは、当該の割合で共重合させることができ、またその結果としてのエマルションポリマーを、物理的にブレンドし、特定の用途に望まれる特性のバランスを備えた製品を生じさせることができる。例えば、より粘性のある製品が望まれている場合、酸及び界面活性剤モノマーの含量を上げることができる。さらなる可撓性及び凝集性は、エチルアクリラートの含量をより高くすることにより得ることができる。スチレンを第2の非イオン性ビニルモノマーとして添加すると、そのエマルションを水性塗料組成物中に溶解させるのに必要な調整を、より高いpHに上昇させる。より高いカルボン酸含量又は限られた架橋結合を導入する、イタコン又はフマル酸などの、微量の多官能性モノマーは、pH調整後のエマルションポリマーの溶解性をさらに制御することを可能にする。このように、モノマー及びそれらの比率を変化させることによって、特定の用途のための最適な特性を有するエマルションポリマーを設計することができる。特に効果的な液体エマルションポリマーは、約40から約50質量パーセントのメタクリル酸、約35から約50質量パーセントのエチルアクリラート、及び約005から20質量パーセントの、構造式又は及び若しくはに係るエステルを共重合することにより得られる。ここに記載されているポリマー生成物は、酸性pH下の乳化重合により調製することができ、光散乱により測定される平均粒子径が約500から約3000Å、通常は約1000から約1750Åの離散粒子として分散しているポリマーを有する、安定な水性コロイド分散系の形をとる。約500Åよりも小さいポリマー粒子を含む分散系は、安定化させるのが難しい一方で、約3000Åよりも大きい粒子は、水性生成物中における分散のしやすさを減少させる。1つの実施形態において、乳化重合プロセスは、重合がま又は反応がまへの装入を含む。最初の装入は通常、水、1又は複数の界面活性剤、及び酸化剤化合物を含む。最初の装入は、平衡化され、その後、モノマーエマルションを添加する前又はその間に、開始溶液が反応がまに添加される。水性開始溶液は、水と、1又は複数のここに記載されている酸化剤化合物、通常は過硫酸アンモニア、を混合することにより調製される。熱平衡の後、モノマーエマルションは半連続的に数時間にわたり添加される。任意に、モノマーエマルションの添加の前、間又は後に連鎖移動剤を添加してもよい。モノマーエマルションは通常、水、1又は複数のエマルション界面活性剤及びここに記載されているモノマーを含み、これらは中から高の剪断応力で混合されて、安定なエマルションを形成している。モノマーエマルション及び開始溶液が完全に添加された後、反応がまで20分から1時間の間進行させ、その後、チェーサー溶液、通常はアスコルビン酸溶液が添加される。反応を冷却した後、重合の間に形成された凝塊を取り除くために、結果として得られたポリマーをろ過する。別の実施形態において、乳化重合技術は、重合がま又は反応がまに装入すること、及びその次に窒素によるパージをしながら重合がま又は反応がまを加熱することを含む。窒素パージは、この運転の間中維持される。DI水、界面活性剤、メチルアクリル酸、エチルアクリラート、及びノポール含有モノマーのモノマーエマルションは、DI水及び過硫酸アンモニウムの開始溶液と同様に、重合がまに添加される。重合がまは、おおよそ3時間よりも長い間、一定した高温にホールドされる。重合がまは、ISの添加漏斗及びそのチューブを水でリンスする間、さらに30分間ホールドされる。チェーサー系溶液のパート1のtertブチルペルオキシベンゾアートが、重合がまに添加され、IS添加漏斗は、チェーサー系溶液のパート2のイソアスコルビン酸及びDI水で満たされる。パート2は、30分よりも長い時間をかけて添加される。重合がまは、一定した高温に30分間ホールドされる。これらのエマルションポリマーは通常、ゲル浸透クロマトグラフィーにより測定される、少なくとも約30000の数平均分子量を有する。1つの実施形態において、ここに記載されているポリマーは、約30000から約5000000、より典型的には約100000から約2000000の分子量を示す。中和されたときに水溶解性であるポリマーは、いくつかの実施形態において、約200000から約5000000の範囲内の分子量を有する。アンモニウム塩の形で1パーセント水溶液として、pH9及び25°Cで測定された標準ブルックフィールド粘度の観点からみると、約100から約1000000cps、通常は約100から約300000cpsの粘度を有するポリマーは、多くの用途について特に望ましい。ポリマーの水性分散系は、約1050質量パーセントのポリマー固体を含み、比較的低粘度である。これらは、容易に計量し、水性生成物系とブレンドすることができる。乳化重合に加え、本発明に係るポリマーはまた、周知の溶液重合技術を用いて作成することができる。モノマーは、トルエン、キシレン、テトラヒドロフラン、又はこれらの混合などの、適切な溶媒に溶かすことができる。重合は、例えば、60°Cから80°C及び約2から24時間の、必要な時間及び温度において達成することができる。生成物は、溶媒のストリッピングを含む、通常の技術によって得ることができる。ここに記載されているポリマー及びポリマー組成物は、水性ペイント及び塗料などの幅広い種類の用途について有用な沈降防止添加剤である。溶液重合化ポリマーは、水性系における使用のための既知の技術により、溶媒系で使用され、又は乳化されることができる。他の使用には、ラテックス及び洗浄剤が含まれる。有用な組成物は通常、水性キャリア、顔料、美容活性成分、ポリマー、及び又は任意のアジュバントを有することができる。有用な洗浄剤及びクレンザーは通常、水性キャリア、エマルションポリマー、及び任意のアジュバントを有する。合成ラテックスは、ラテックスポリマー粒子の水性分散系懸濁液の形をとる。合成ラテックスは、1又は複数のエチレン系不飽和モノマーの乳化重合により調製された水不溶性ポリマーの、水性コロイド分散系を含む。このような合成ラテックスに典型的なのは、ブタジエン又はイソプレンなどの共役ジオレフィンとスチレン、メチルメタクリラート、アクリロニトリルなどのモノエチレン系不飽和化合物とのエマルションコポリマー、スチレン、アクリル酸及びメタクリル酸エステルのコポリマー、ハロゲン化ビニル、ハロゲン化ビニリデン、ビニルアセテート等のコポリマーなどである。多くの他のエチレン系不飽和モノマー又はそれらの組み合わせは、乳化重合化され、合成ラテックスを形成することができる。このようなラテックスは一般に、ペイント及び塗料組成物に用いられる。ここに記載されている組成物は、ラテックスに添加してもよい。もし望まれる場合は、2又はそれより多くの添加剤の混合物又は組み合わせを用いてもよい。塗料組成物中に用いられるラテックスポリマーは通常、本質的に又は可塑剤の使用によって約25°C又はそれよりも低い温度で塗膜を形成する。1つの実施形態において、塗料組成物は、水性の消費者向け及び工業用ペイント、サイズ剤、インク、接着剤、感圧接着剤及び紙、板紙、織物用の他の塗料、等を含む。ここで述べた通り、驚くことに、ここに記載されている低Mwポリマーが、実質上塗料組成物の粘度を高くすることなく、塗料組成物の沈降防止特性を向上させるということが発見されてきた。本特性は、高粘度、中粘度及び低粘度のペイント及び塗料組成物において有益であるが、本特性は、低粘度のペイント及び塗料組成物においてより目立つ。これは、特に塗布の容易性、塗布のばらつきのなさ等のための低粘度特性を有するように、塗料組成物を処方する際はいつも望ましい。例えば、ステイン及びワニスは、多くの最終消費者及び小売業者によって、低粘度を有することが望まれており、これは、塗布の容易性だけでなく、それが塗布される基材間での色調、濃淡及び又は色彩の一貫性をも可能にする。低粘度塗料組成物は通常、ステイン、ワニス、低粘度水性ペイント、ラッカー等であるが、これらに限定されない。1つの実施形態において、塗料組成物との関連で言及される低粘度は、約200KUより小さい、通常は100KUより小さい、より典型的には80KUより小さいKU範囲を意味する。1つの実施形態において、低粘度塗料組成物は約75より小さいKU範囲を有し、他の実施形態においては約60KUより小さい、又は約50KUより小さい。一般に、代表的なHASEポリマーなどの増粘剤が、配合物中に粒子を懸濁するために使用される。しかしながら、粘度を実質上上げることができないある場面においては、当該HASEポリマーの使用は、このような場面においては望ましくない。このように、ここに記載されている沈降防止添加剤は、ステイン、ラッカー等の水性塗料組成物の保存特性が向上するのを可能にする。ラテックスペイント及び塗料組成物は、顔料、フィラー及びエキステンダーなどの様々なアジュバントを含んでもよい。有用な顔料は、二酸化チタン、雲母、及び酸化鉄を含むが、これらに限定されない。有用なフィラー及びエキステンダーは、硫酸バリウム、炭酸カルシウム、クレー、タルク、及びシリカを含むが、これらに限定されない。ここに記載されている組成物は、多くのラテックスペイント系と相溶性であり、実質上粘度の上昇を伴わずに沈降防止特性を提供する。1つの実施形態において、実質上粘度の上昇を伴わないというのは、そのような添加をする前の塗料組成物と比較して測定される場合に、添加剤の添加後に10パーセントよりも大きい塗料組成物の粘度の上昇がないということを意味する。別の実施形態において、実質上粘度の上昇を伴わないというのは、そのような添加をする前の塗料組成物と比較して測定される場合に、添加剤の添加後に7パーセントよりも大きい塗料組成物の粘度の上昇がないということを意味する。1つの実施形態において、実質上粘度の上昇を伴わないというのは、そのような添加をする前の塗料組成物と比較して測定される場合に、添加剤の添加後に15パーセントよりも大きい塗料組成物の粘度の上昇がないということを意味する。本発明のポリマー組成物は、水性生成物系に、望まれる系の特性及び最終使用用途に応じた幅広い範囲の量で添加してもよい。ラテックスペイントにおいては、この組成物は、ここに記載されているポリマー又はポリマー組成物が、水、1又は複数のここに記載されている沈降防止添加剤、ラテックスポリマー、顔料、及び任意のアジュバントなどの、その成分の全てを含む、ラテックスペイント全体の質量あたり、1つの実施形態において約005から約10質量パーセント、別の実施形態においては約005から約5質量パーセント、及びさらに別の実施形態においては約01から約3質量パーセント存在するように添加される。ラテックス及びラテックスペイント塗料組成物を配合する際に、考慮される物理的特性は、剪断速度に対する粘度、表面への塗布容易性、塗布性、及び剪断減粘性を含むが、これらに限定されない。いくつかの実施形態において、ここに記載されている配合物及び組成物は、陰イオン性界面活性剤、陽イオン性界面活性剤、非イオン性界面活性剤、両性イオン性界面活性剤、及びそれらの混合物などの界面活性剤を含む。適切な陰イオン性界面活性剤は既知の化合物であり、例えば、直鎖アルキルベンゼンスルホナート、アルファオレフィンスルホナート、パラフィンスルホナート、アルキルエステルスルホナート、アルキルスルファート、アルキルアルコキシスルファート、アルキルスルホナート、アルキルアルコキシカルボキシラート、アルキルアルコキシレートスルファート、モノアルキルホスファート、ジアルキルホスファート、サルコシナート、イセチオナート、及びタウラート、並びにそれらの混合物を含み、例えば、アンモニウムラウリルスルファート、アンモニウムラウレススルファート、トリエタノールアミンラウレススルファート、モノエタノールアミンラウリルスルファート、モノエタノールアミンラウレススルファート、ジエタノールアミンラウリルスルファート、ジエタノールアミンラウレススルファート、ラウリン酸モノグリセリドナトリウムスルファート、ナトリウムラウリルスルファート、ナトリウムラウレススルファート、カリウムラウリルスルファート、カリウムラウレススルファート、ナトリウムトリデセススルファート、ナトリウムトリデシルスルファート、アンモニウムトリデセススルファート、アンモニウムトリデシルスルファート、ナトリウムココイルイセチオナート、二ナトリウムラウレススルホスクシナート、ナトリウムメチルオレオイルタウラート、ナトリウムラウレスカルボキシラート、ナトリウムトリデセスカルボキシラート、ナトリウムモノアルキルホスファート、ナトリウムジアルキルホスファート、ナトリウムラウリルサルコシナート、ラウロイルサルコシン、ココイルサルコシナート、アンモニウムコシルスルファート、ナトリウムコシルスルファート、カリウムコシルスルファート、モノエタノールアミンコシルスルファート、ナトリウムトリデシルベンゼンスルホナート、ナトリウムドデシルベンゼンスルホナート、及びそれらの混合物等がある。陰イオン性界面活性剤の陽イオン性対イオンは通常、ナトリウム陽イオンであるが、代わりに、カリウム、リチウム、カルシウム、マグネシウム、アンモニウムの陽イオン、又はアニソプロピルアンモニウム、モノエタノールアンモニウム、ジエタノールアンモニウム、若しくはトリエタノールアンモニウムの陽イオン等の最大6個の脂肪族炭素原子を有するアルキルアンモニウム陰イオンでもよい。アンモニウム及びエタノールアンモニウム塩は一般に、ナトリウム塩よりも溶解性が高い。上記の陽イオンの混合物を使用してもよい。適切な陽イオン性界面活性剤は、既知の化合物であり、例えば、下記の構造式に係る1価陽イオン性界面活性剤を含む。式中、R31、R32、R33及びR34、は独立して、R31、R32、R33及びR34のうち少なくとも1つが水素ではないという条件で、水素又は有機基であり、Xは陰イオンであり、当該化合物の混合物も同様である。R31、R32、R33及びR34基のうち1から3がそれぞれ水素である場合、この化合物をアミン塩と呼ぶ。陽イオン性アミン塩のいくつかの例は、ポリエトキシ化オレイルステアリルアミン、エトキシ化タロウアミン、ココアルキルアミン、オレイルアミン、及びタロウアルキルアミンを含む。第4級アンモニウム化合物として、R31、R32、R33及びR34は、同一又は異なる有機基であってよいが、水素ではない。1つの実施形態において、R31、R32、R33及びR34はそれぞれ、例えば、脂肪酸のエステル及びアルコキシル化された基を有する脂肪酸を含む脂肪酸又はその誘導体、アルキルアミド基、芳香環、ヘテロ環式環、リン酸基、エポキシ基、及びヒドロキシル基などの、付加的な官能性を含んでもよいC8C24分岐又は直鎖炭化水素基である。窒素原子はまた、例えば、セテチルモルホリニウムエトスルファート又はステアピリウムクロリドなどの、ヘテロ環式環又は芳香環系の一部であってよい。モノアルキルアミン誘導体類の第4級アンモニウム化合物の例は、セチルトリメチルアンモニウムブロミド、セチルトリメチルアンモニウムクロリド、ミリスチルトリメチルアンモニウムブロミド、ステアリルジメチルベンジルアンモニウムクロリド、オレイルジメチルベンジルアンモニウムクロリド、ラウリルミリストリルトリメチルアンモニウムメトスルファート、セチルジメチルヒドロキシエチルアンモニウムジ水素ホスファート、ババスアミドプロパルコニウムクロリド、ココトリモニウムクロリド、ジステアリルジモニウムクロリド、コムギ胚芽アミドプロパルコニウムクロリド、ステアリルオクチルジモニウムメトスルファート、イソステアラミノプロパルコニウムクロリド、ジヒドロキシプロピルPEG5リノレアミニウムクロリド、PEG2ステアルモニウムクロリド、クォータニウム18、クォータニウム80、クォータニウム82、クォータニウム84、ベヘントリモニウムクロリド、ジセチルジモニウムクロリド、ベヘントリモニウムメトスルファート、タロウトリモニウムクロリド及びベヘンアミドプロピルエチルジモニウムエトスルファートを含む。ジアルキルアミン誘導体類の第4級アンモニウム化合物は、例えば、ジステアリルジモニウムクロリド、ジセチルジモニウムクロリド、ステアリルオクチルジモニウムメトスルファート、二水素化パルモイルエチルヒドロキシエチルモニウムメトスルファート、ジパルミトイルエチルヒドロキシエチルモニウムメトスルファート、ジオレオイルエチルヒドロキシエチルモニウムメトスルファート、ヒドロキシプロピルビスステアリルジモニウムクロリド、及びそれらの混合物を含む。イミダゾリン誘導体類の第4級アンモニウム化合物は、例えば、イソステアリルベンジルイミドニウムクロリド、ココイルベンジルヒドロキシエチルイミダゾリニウムクロリド、ココイルヒドロキシエチルイミダゾリニウムPGクロリドホスファート、クォータニウム32、及びステアリルヒドロキシエチルイミドニウムクロリド、並びにそれらの混合物を含む。代表的な陽イオン性界面活性剤は、ジセチルジモニウムクロリド及びジステアリルジモニウムクロリドなどのジアルキル誘導体、イソステアリルアミノプロパルコニウムクロリド又はオレアルコニウムクロリドなどの分岐及び又は不飽和陽イオン性界面活性剤、ステアラルコニウムクロリド及びベヘントリモニウムクロリドなどの長鎖陽イオン性界面活性剤、並びにそれらの混合物を含む。陽イオン性界面活性剤の適切な陰イオン性対イオンは、例えば、クロリド、ブロミド、メトスルファート、エトスルファート、ラクタート、サッカリナート、アセテート及びホスファート陰イオンを含む。適切な非イオン性界面活性剤は既知の化合物であり、アミンオキシド、脂肪アルコール、アルコキシル化アルコール、脂肪酸、脂肪酸エステル、及びアルカノールアミドを含む。適切なアミンオキシドは、飽和又は不飽和の、分岐又は直鎖アルキルジメチルオキシド又はアルキルアミドプロピルアミンオキシドを含み、例えば、ラウラミンオキシド、ココアミンオキシド、ステアラミンオキシド、ステアルアミドプロピルアミンオキシド、パルミトアミドプロピルアミンオキシド、デシルアミンオキシド及びそれらの混合物などを含む。適切な脂肪アルコールは、例えば、飽和又は不飽和の、分岐又は直鎖アルコール、より典型的には飽和又は不飽和の分岐又は直鎖アルコールを含み、例えば、デシルアルコール、ラウリルアルコール、ミリスチルアルコール、セチルアルコール、ステアリルアルコール、オレイルアルコール、リノレイルアルコール及びリノレニルアルコール、並びにそれらの混合物などを含む。適切なアルコキシル化アルコールは、飽和又は不飽和の分岐又は直鎖アルコール、より典型的には飽和又は不飽和の分岐又は直鎖アルコールの、アルコキシル化、通常はエトキシ化の誘導体を含んでおり、例えば、分子あたり平均5のエチレンオキシド単位を有するエトキシ化ラウリルアルコールなどのように、アルコキシル化アルコールの分子あたり、平均で1から22のアルコキシル単位を含んでいてよい。これらのアルコキシル化アルコールの混合物を使用してもよい。適切な脂肪酸は、飽和又は不飽和カルボン酸、より典型的には飽和又は不飽和カルボン酸を含み、例えば、ラウリン酸、オレイン酸、ステアリン酸、ミリスチン酸、セテアリン酸、イソステアリン酸、リノール酸、リノレン酸、リシノール酸、エライジン酸、アラキドン酸、ミリストレイン酸、及びパルミトオレイン酸、並びにそれらの中和物などを含む。適切な脂肪酸エステルは、飽和又は不飽和カルボン酸、より典型的には飽和又は不飽和カルボン酸のエステルを含み、例えば、プロピレングリコールイソステアラート、プロピレングリコールオレアート、グリセリルイソステアラート、及びグリセリルオレアート、並びにそれらの混合物を含む。適切なアルカノールアミドは、ココアミドMEA及びココアミドMIPA、並びにアルコキシル化アルカノールアミド、並びにそれらの混合物などの、脂肪酸アルカノールアミドを含む。適切な両性界面活性剤は既知の化合物であり、例えば、脂肪族第2級及び第3級アミンの誘導体を含み、ここでその脂肪族ラジカルは直鎖又は分岐であってよく、脂肪族置換基のうち1つが約8から約18の炭素原子を含み、1つが陰イオン性水溶基及びそれらの混合物を含んでいる。適切な両性界面活性剤の具体例は、アルキルアンホカルボキシグリシナート及びアルキルアンホカルボキシプロピオナート、アルキルアンホジプロピオナート、アルキルアンホジアセテート、アルキルアンホグリシナート、並びにアルキルアンホプロピオナート、並びにアルキルイミノプロピオナート、アルキルイミノジプロピオナート、及びアルキルアンホプロピルスルホナートの、アルカリ金属、アルカリ土類金属、アンモニウム又は置換アンモニウムの塩を含み、例えば、ココアンホアセテート、ココアンホプロピオナート、ココアンホジアセテート、ラウロアンホアセテート、ラウロアンホジアセテート、ラウロアンホジプロピオナート、ラウロアンホジアセテート、ココアンホプロピルスルホナート、カプロアンホジアセテート、カプロアンホアセテート、カプロアンホジプロピオナート、及びステアロアンホアセテートなどを含む。1つの実施形態において、両性界面活性剤は、ナトリウムラウロアンポアセテート、ナトリウムラウロアンポプロピオナート、二ナトリウムラウロアンポジアセテート、ナトリウムココアンホアセテート、二ナトリウムココアンホジアセテート又はそれらの混合物を含む。適切な両性イオン性界面活性剤は、既知の化合物である。目的とする最終使用用途における使用が可能で、必要な配合pHにおいて化学的に安定な、任意の両性イオン性界面活性剤は、本発明の組成物の、任意の両性イオン性界面活性剤成分として適切であり、例えば、脂肪族第4級アンモニウム、ホスホニウム、及びスルホニウム化合物の誘導体として広く言い表すことができるものが含まれ、ここで脂肪族ラジカルは直鎖又は分岐であることができ、脂肪族置換基のうちの1つが約8から約24の炭素原子を含み、1つがカルボキシル、スルホナート、スルファート、ホスファート又はホスホナートなどの陰イオン性水溶基を含む。適切な両性イオン性界面活性剤の具体例は、ココジメチルカルボキシメチルベタイン、ラウリルジメチルカルボキシメチルベタイン、ラウリルジメチルアルファカルボキシエチルベタイン、セチルジメチルカルボキシメチルベタイン、ラウリルビスカルボキシメチルベタイン、ステアリルビスカルボキシメチルベタイン、オレイルジメチルガンマカルボキシプロピルベタイン、及びラウリルビスアルファカルボキシエチルベタイン、アミドプロピルベタインなどのアルキルベタイン、並びにココジメチルスルホプロピルベタイン、ステアリルジメチルスルホプロピルベタイン、ラウリルジメチルスルホエチルベタイン、ラウリルビススルホプロピルベタイン及びアルキルアミドプロピルヒドロキシスルタインなどの、アルキルスルタインを含む。1つの実施形態において、パーソナルケア組成物はさらに、通常パーソナルケア組成物100質量部あたり最大約20質量部の量で、電解質を含む。適切な電解質は既知の化合物であり、ピロリン酸カリウム、トリポリリン酸カリウム、及びクエン酸ナトリウム又はカリウムなどの多価陰イオンの塩、塩化カルシウム及び臭化カルシウム、並びにハロゲン化亜鉛、塩化バリウム及び硝酸カルシウムなどのアルカリ土類金属塩を含む、多価陽イオンの塩、塩化カリウム、塩化ナトリウム、ヨウ化カリウム、臭化ナトリウム、及び臭化アンモニウム、硝酸アルカリ金属又はアンモニウムなどの、ハロゲン化アルカリ金属又はアンモニウムを含む、一価の陰イオンを有する一価の陽イオンの塩、キャップされていないポリアクリラート、ポリマレアート、又はポリカルボキシラート、リグニンスルホナート又はナフタレンスルホナートホルムアルデヒドコポリマーなどの、高分子電解質、を含む。粘度に関してここで用いられているように、専門用語剪断減粘性は、剪断速度の上昇とともに減少するような粘性を意味する。剪断減粘性は、非ニュートン挙動と特徴づけられ、粘度が剪断速度に左右されない古典的なニュートン流体、例えば水、とは異なる。水性組成物の成分に関してここで用いられているように、専門用語水不溶性又は部分的水溶性成分は、成分の溶解限度を超える濃度で水性組成物中に存在しており、そのため、水不溶性成分の場合においては、成分が水性組成物中に実質上溶解せず残っていて、部分的水溶性成分の場合においては、当該成分の少なくとも一部が、水性組成物中に溶解せず残っていることを意味する。ここで使用されているように、水不溶性又は部分的水不溶性成分を懸濁する能力がある、又は懸濁可能である、という水性組成物についての特徴は、組成物が実質上、組成物中の当該成分の浮遊、又は当該組成物中の当該成分の沈殿に逆らい、そのため、当該成分は、当該水性組成物に予想される処理、保存、及び使用状態下において、当該組成物中で中立的に浮いているように見え、かつ少なくとも実質上は、当該組成物中に懸濁された状態であり続けることを意味する。1つの実施形態において、ここに記載するパーソナルケア組成物は、組成物100質量部あたり、約5から約40質量部、より典型的には約10から約30質量部、及びさらにより典型的には約15から約25質量部の陰イオン性界面活性剤、並びに約01から約25質量部、より典型的には、約05から約10質量部の構造化剤を含む。別の実施形態において、ここに記載されているポリマーはまた、上述のものを含む他のモノマーと重合化又は共重合化され、さらに異なるポリマー及びコポリマーを形成することができる。異なるポリマー及びコポリマーは、上述の方法で重合又は共重合により得ることができる。1つの実施形態において、乳化重合技術は、重合がま又は反応がまへの装入、及びその後の、窒素でパージしながらの重合がま又は反応がまの加熱を含む。窒素パージは、運転の間中維持される。DI水、界面活性剤、メチルアクリル酸、エチルアクリラート、及び構造式に係るノポール含有モノマーのモノマーエマルションは、DI水及び過硫酸アンモニウムの開始溶液と同様に、重合がまに添加される。重合がまは、おおよそ3時間よりも長い間、一定した高温にホールドされる。重合がまは、ISの添加漏斗及びそのチューブを水でリンスする間、さらに30分間ホールドされる。チェーサー系溶液のパート1のtertブチルペルオキシベンゾアートが、重合がまに添加され、IS添加漏斗は、チェーサー系溶液のパート2のイソアスコルビン酸及びDI水で満たされる。パート2は、30分よりも長い時間をかけて添加される。重合がまは、一定した高温に30分間ホールドされる。構造式は、ノポールと呼ばれる。構造式に係るノポールモノマーは、以下の通りに作成することができる。ノポールアルコキシラートに係るノポール化合物を、モルあたり5モルのプロピレンオキシド及び25モルのエチレンオキシドでアルコキシル化し、PTFE製羽根の攪拌機、温度センサー、乾燥圧縮空気パージライン及び水冷凝縮器を備えた500mlの丸底5ツ口ガラスフラスコに装入する。液体エトキシラートを温め、撹拌し、MEHQを添加する。おおよそ20ml分の乾燥空気のパージを液体に通し、後で無水メタクリル酸を添加する。温度は安定化させて7074°Cで5時間半ホールドし、続いて液体を冷却する。メタクリル酸及び水を添加し、液体生成物を廃棄する。ポリマーは、ここに記載されている乳化重合技術に従って合成した。結果は表1にまとめてあるステインの粘度の値を有する代表的な例を示しており、これは、構造式に係るモノマーを組み込んでいる。ベンチマークポリマーは、粘度への効果を示すよう、比較のために用いた。ステイン粘度もまた、参考として示している。サンプルIDR083712710は市販の木材用ステインであり、低粘度である。ポリマー非含有ステインは、溶液からの顔料微粒子の分離を示した。構造式に係るモノマーを用いて合成されたポリマーを有するステインは、36時間、肉眼において、均質な混合状態を示し分離を示さないように見えた。さらに、KU粘度は大幅には上昇しなかった。ベンチマークポリマーを有するステインは、肉眼において、均質な混合状態を示し分離を示さないように見えたが、KU粘度は大幅に上昇した。ステインを含む配合物。ステインを含む配合物は、ガラス容器中で、以下の代表的な手順に従い行った。pHが873のステインの溶液に、に係るモノマーを組み込んでいるポリマーをゆっくり添加した。ローラーミキサー中で12時間撹拌した後、混合物を少なくとも5分間静止させた。その後、KU、ICI及びpHの値を測定した。手順は、相分離が観察されなくなるまで繰り返した。これらの配合物に用いたステインは、市販のBehrstaincedartoneである。クレブスストーマー粘度計クレブスストーマーを用いた試験は、サンプルに浸したオフセットパドルを200rpmで回転させるのに必要な負荷を測定する。クレブスストーマーは通常、ペイント及び塗料組成物のコンシステンシー測定のために用いられる。結果はクレブス値で報告され、その測定の性質上、クレブス単位から、センチポアズなどの他のより一般的な、いかなる粘度単位にも変換することができない。試験は室温又はそれに近い温度で行う。この粘度計の構造は、ASTM規格D56281及びGBT926988に基づいている。本発明は、特に1又は複数の実施形態に関して述べられている。従って、本発明は、単に上記の記述により特定されるのではなく、請求項の全体の範囲が、任意の及び全ての同等の組成物及び方法を包含するものと認められるべきものである。